Si 는 강도 확보 와 탈산 에 의한 기공 결함 방지 를 위해 첨가 한다 . 또 , Si 를 첨가 해 가 면 , 슬래그 량 이 증가 하 지만 , 슬래그 박리 성 을 향상 시킨다 . 이 들 효과 는 Si 함유량 을 0 . 65 질량 % 이상 으로 함 으로써 얻 어 진다 . Si 함유량 이 0 . 65 질량 % 미만 이 면 , 슬래그 박리 성 이 나빠져 , 아크 가 불 안정 하 게 된다 . 또한 , 바람직 한 Si 함유량 의 하한 값 은 0 . 75 질량 % 이 다 . 한편 , Si 함유량 이 1 . 10 질량 % 를 초과 하 여 과잉 첨가 하 면 , 슬래그 량 이 과잉 하 게 되 어 , 아크 안정 성 이 열화 됨 과 아울러 , 용접 금속 의 인성 이 저하 된다 . 이 때문 에 , Si 함유량 은 1 . 10 질량 % 이하 로 한다 .